(57)【特許請求の範囲】
【請求項１】
炭化タングステン基超硬合金製歯切工具基体の表面に、
（ａ）いずれもＴｉとＡｌとＴａの複合窒化物からなる上部層と下部層で構成し、前記上部層は０．５〜１．５μｍ、前記下部層は２〜６μｍの平均層厚をそれぞれ有し、
（ｂ）上記上部層は、いずれも一層平均層厚がそれぞれ５〜２０ｎｍ（ナノメ−タ−）の薄層Ａと薄層Ｂの交互積層構造を有し、
上記薄層Ａは、
組成式：［Ｔｉ1-（Ａ＋Ｂ）ＡｌＡＴａＢ］Ｎ（ただし、原子比で、Ａは０．０１〜０．１０、Ｂは０．５０〜０．７０を示す）を満足するＴｉとＡｌとＴａの複合窒化物層、
上記薄層Ｂは、
組成式：［Ｔｉ1-（Ｃ＋Ｄ）ＡｌＣＴａＤ］Ｎ（ただし、原子比で、Ｃは０．３０〜０．４５、Ｄは０．２０〜０．３５を示す）を満足するＴｉとＡｌとＴａの複合窒化物層、からなり、
（ｃ）上記下部層は、単一相構造を有し、
組成式：［Ｔｉ1-（Ｅ＋Ｆ）ＡｌＥＴａＦ］Ｎ（ただし、原子比で、Ｅは０．５０〜０．６５、Ｆは０．０１〜０．０９を示す）を満足するＴｉとＡｌとＴａの複合窒化物層、
からなる硬質被覆層を蒸着形成してなることを特徴とする高反応性被削材の高速歯切加工で硬質被覆層がすぐれた耐摩耗性を発揮する表面被覆超硬合金製歯切工具。
【発明の詳細な説明】
【技術分野】
【０００１】
この発明は、特にＴｉ合金や高Ｓｉ含有Ａｌ合金、さらにステンレス鋼などのきわめて反応性の高い被削材の高い発熱を伴う高速歯切加工に用いた場合にも、硬質被覆層が前記高反応性被削材に対してきわめて低い反応性を示し、この結果すぐれた耐摩耗性を長期に亘って発揮するようになる表面被覆超硬合金製歯切工具（以下、被覆超硬歯切工具という）に関するものである。
【背景技術】
【０００２】
従来、一般に自動車や航空機、さらに各種駆動装置などの構造部材として各種歯車が用いられ、これら歯車の歯形の歯切加工に被覆超硬歯切工具（ソリッドホブ）が用いられている。
また、被覆超硬歯切工具としては、例えば図３に概略斜視図で示される通り、回転軸に対して放射状に、かつ長さ方向に沿って複数の歯溝が形成され、それぞれの歯溝間に、前記歯溝に面し、回転方向に対して前面がすくい面となる前後面と、逃げ面となる頂面（歯先歯面）および両側面（左右歯面）で構成された歯部が、長さ方向に沿って連続的に複数形成された形状に機械加工された炭化タングステン基超硬合金製歯切工具本体（以下、超硬歯切基体という）の表面に、各種の硬質被覆層を物理蒸着してなる被覆超硬歯切工具が知られている。
【０００３】
一方、通常のスローアウエイチップやエンドミル、さらにドリルなどの表面被覆超硬合金製切削工具の硬質被覆層としては、例えば、
組成式：［Ｔｉ1-（X＋Ｙ） ＡｌX ＴａＹ］Ｎ（ただし、原子比で、Ｘは０．５０〜０．６５、Ｙは０．０１〜０．０９を示す）、
を満足するＴｉとＡｌとＴａの複合窒化物［以下、（Ｔｉ，Ａｌ，Ｔａ）Ｎで示す］層からなる硬質被覆層を２〜８μｍの平均層厚で蒸着形成することが知られており、前記（Ｔｉ，Ａｌ，Ｔａ）Ｎ層が、構成成分であるＡｌによって高温硬さおよび耐熱性、同Ｔｉによって高温強度が向上し、さらに同Ｔａによって被削材との間の反応性抑止効果が発揮されるようになることも知られている。
【０００４】
さらに、上記の硬質被覆層を備えた被覆超硬歯切工具が、例えば図２に概略説明図で示される物理蒸着装置の１種であるアークイオンプレーティング装置に上記の超硬歯切基体を装入し、ヒータで装置内を、例えば５００℃の温度に加熱した状態で、アノード電極と所定組成を有するＴｉ−Ａｌ−Ｔａ合金がセットされたカソード電極（蒸発源）との間に、例えば電流：９０Ａの条件でアーク放電を発生させ、同時に装置内に反応ガスとして窒素ガスを導入して、例えば２Ｐａの反応雰囲気とし、一方上記基体には、例えば−１００Ｖのバイアス電圧を印加した条件で、前記基体の表面に、上記（Ｔｉ，Ａｌ，Ｔａ）Ｎ層からなる硬質被覆層を蒸着することにより製造されることも知られている。
【特許文献１】特許第３３５１０５４号明細書
【発明の開示】
【発明が解決しようとする課題】
【０００５】
近年の切削加工装置の高性能化はめざましく、一方で切削加工に対する省力化および省エネ化、さらに低コスト化の要求は強く、これに伴い、切削加工は高速化の傾向にあるが、上記従来の被覆超硬歯切工具においては、これを炭素鋼や低合金鋼、さらに普通鋳鉄などの歯切加工に用いた場合には、通常の歯切性能を示し問題はないが、特にＴｉ合金や高Ｓｉ含有Ａｌ合金、さらにステンレス鋼などのきわめて反応性の高い被削材の歯切加工を、高熱発生を伴なう高速歯切加工条件で行うのに用いた場合には、特に硬質被覆層と前記高反応性被削材との反応が、高熱発生に伴って促進されることと相俟って、急速に進行するようになり、この結果比較的短時間で摩耗寿命に至るのが現状である。
【課題を解決するための手段】
【０００６】
そこで、本発明者等は、上述のような観点から、特に上記高反応性被削材の高速歯切加工で硬質被覆層がすぐれた耐摩耗性を発揮する被覆超硬工具を開発すべく、上記従来の被覆超硬歯切工具の硬質被覆層を構成する（Ｔｉ，Ａｌ，Ｔａ）Ｎ層に着目し、研究を行った結果、
（ａ）硬質被覆層を構成する（Ｔｉ，Ａｌ，Ｔａ）Ｎ層において、Ｔａ成分の含有割合を多くすればするほど高反応性被削材との反応性は低下するようになるが、上記の従来（Ｔｉ，Ａｌ，Ｔａ）Ｎ層における１〜９原子％程度のＴａ含有割合では、前記高反応性被削材との反応を、高熱発生を伴う高速歯切加工で満足に抑制することはできず、高速歯切加工で前記高反応性被削材との反応を十分抑制するには前記１〜９原子％をはるかに越えた５０〜７０原子％のＴａ含有が必要であり、一方５０〜７０原子％のＴａ成分を含有した（Ｔｉ，Ａｌ，Ｔａ）Ｎ層を硬質被覆層として実用に供するには、所定量のＴｉを含有させて所定の高温強度を確保する必要があるが、この場合Ａｌ成分の含有割合は著しく低い状態となるのが避けられず、この結果高温硬さおよび耐熱性のきわめて低いものとなること。
【０００７】
（ｂ）組成式：（Ｔｉ1-（Ａ＋Ｂ）ＡｌＡＴａＢ）Ｎ（ただし、原子比で、Ａは０．０１〜０．１０、Ｂは０．５０〜０．７０を示す）を満足する、Ｔａ含有割合が５０〜７０原子％の（Ｔｉ，Ａｌ，Ｔａ）Ｎ層と、
組成式：（Ｔｉ1-（Ｃ＋Ｄ）ＡｌＣＴａＤ）Ｎ（ただし、原子比で、Ｃは０．３０〜０．４５、Ｄは０．２０〜０．３５を示す）を満足する、相対的にＡｌ成分の含有割合を多くし、一方所定量のＴｉ成分を含有させて高温強度を確保するためにＴａ成分の含有割合を相対的に低くした（Ｔｉ，Ａｌ，Ｔａ）Ｎ層、
を、それぞれの一層平均層厚を５〜２０ｎｍ（ナノメーター）の薄層とした状態で、交互積層すると、この結果の（Ｔｉ，Ａｌ，Ｔａ）Ｎ層は、薄層の交互積層構造によって、上記の高Ｔａ含有の（Ｔｉ，Ａｌ，Ｔａ）Ｎ層（以下、薄層Ａという）のもつすぐれた被削材反応性抑制効果と、前記薄層Ａに比して相対的にＴａ含有割合を低く、かつＡｌ含有割合を高くした（Ｔｉ，Ａｌ，Ｔａ）Ｎ層（以下、薄層Ｂという）のもつ相対的に高い高温硬さおよび耐熱性とを具備するようになるので、硬質被覆層として実用に供することができるようになること。
【０００８】
（ｃ）上記（ｂ）の薄層Ａと薄層Ｂの交互積層構造を有する（Ｔｉ，Ａｌ，Ｔａ）Ｎ層は、高反応性被削材の高速歯切加工で要求される、被削材反応性抑制効果を有するものの、十分満足な高温硬さおよび耐熱性を有するものではないので、これを硬質被覆層の上部層として設け、一方同下部層として、被削材反応性抑制効果は不十分であるが、相対的にＡｌ成分の含有割合が高く、すぐれた高温硬さと耐熱性を具備する上記の従来硬質被覆層に相当する組成を有する（Ｔｉ，Ａｌ，Ｔａ）Ｎ層、すなわち、
組成式：［Ｔｉ1-（Ｅ＋Ｆ）ＡｌＥＴａＦ］Ｎ（ただし、原子比で、Ｅは０．５０〜０．６５、Ｆは０．０１〜０．０９を示す）を満足する、単一相構造の（Ｔｉ，Ａｌ，Ｔａ）Ｎ層、
を設けた構造にすると、この結果の硬質被覆層は、一段とすぐれた被削材反応性抑制効果に加えて、高温硬さと耐熱性、さらに高温強度を備えたものとなるので、この硬質被覆層を蒸着形成してなる被覆超硬歯切工具は、上記の高反応性被削材の高熱発生を伴う高速歯切加工でも、前記高反応性被削材と硬質被覆層との反応摩耗が著しく抑制された状態で歯切加工が行われるので、チッピングの発生なく、すぐれた耐摩耗性を長期に亘って発揮するようになること。
以上（ａ）〜（ｃ）に示される研究結果を得たのである。
【０００９】
この発明は、上記の研究結果に基づいてなされたものであって、回転軸に対して放射状に、かつ長さ方向に沿って複数の歯溝が形成され、それぞれの歯溝間に、前記歯溝に面し、回転方向に対して前面がすくい面となる前後面と、逃げ面となる頂面（歯先歯面）および両側面（左右歯面）で構成された歯部が、長さ方向に沿って連続的に複数形成された形状を有する炭化タングステン基超硬合金製歯切工具基体の表面に、
（ａ）いずれも（Ｔｉ，Ａｌ，Ｔａ）Ｎからなる上部層と下部層で構成し、前記上部層は０．５〜１．５μｍ、前記下部層は２〜６μｍの層厚をそれぞれ有し、
（ｂ）上記上部層は、いずれも５〜２０ｎｍ（ナノメ−タ−）の層厚を有する薄層Ａと薄層Ｂの交互積層構造を有し、
上記薄層Ａは、
組成式：［Ｔｉ1-（Ａ＋Ｂ）ＡｌＡＴａＢ］Ｎ（ただし、原子比で、Ａは０．０１〜０．１０、Ｂは０．５０〜０．７０を示す）を満足する（Ｔｉ，Ａｌ，Ｔａ）Ｎ層、
上記薄層Ｂは、
組成式：［Ｔｉ1-（Ｃ＋Ｄ）ＡｌＣＴａＤ］Ｎ（ただし、原子比で、Ｃは０．３０〜０．４５、Ｄは０．２０〜０．３５を示す）を満足する（Ｔｉ，Ａｌ，Ｔａ）Ｎ層、からなり、
（ｃ）上記下部層は、単一相構造を有し、
組成式：［Ｔｉ1-（Ｅ＋Ｆ）ＡｌＥＴａＦ］Ｎ（ただし、原子比で、Ｅは０．５０〜０．６５、Ｆは０．０１〜０．０９を示す）を満足する（Ｔｉ，Ａｌ，Ｔａ）Ｎ層、
からなる硬質被覆層を蒸着形成してなる、高反応性被削材の高速歯切加工で硬質被覆層がすぐれた耐摩耗性を発揮する被覆超硬歯切工具（表面被覆超硬合金製歯切工具）に特徴を有するものである。
【００１０】
つぎに、この発明の被覆超硬歯切工具の硬質被覆層に関し、上記の通りに数値限定した理由を説明する。
（ａ）下部層の組成式および層厚
上記の通り、硬質被覆層を構成する（Ｔｉ，Ａｌ，Ｔａ）Ｎ層におけるＡｌ成分には高温硬さおよび耐熱性を向上させ、一方同Ｔｉ成分には高温強度、さらに同Ｔａ成分には特に被削材との反応性を著しく低減させる作用があり、下部層ではＡｌ成分の含有割合を全体的に多くして、高い高温硬さおよび耐熱性を具備せしめるが、Ａｌの含有割合を示すＥ値がＴｉとＴａとの合量に占める割合（原子比、以下同じ）で０．５０未満では、相対的にＴｉの割合が多くなって、高速歯切加工に要求されるすぐれた高温硬さおよび耐熱性を確保することができず、摩耗進行が急激に促進するようになり、一方Ａｌの割合を示すＥ値が同０．６５を越えると、相対的にＴｉの割合が少なくなり過ぎて、高温強度が急激に低下し、この結果チッピング（微少欠け）などが発生し易くなることから、Ｅ値を０．５０〜０．６５と定めた。
また、Ｔａの割合を示すＦ値がＴｉとＡｌとの合量に占める割合で、０．０１未満では、所定の被削材反応性抑制効果を確保することができず、一方同Ｆ値が０．０９を超えると、高温強度が急激に低下するようになることから、Ｆ値を０．０１〜０．０９と定めた。
さらに、その層厚が２μｍ未満では、自身のもつすぐれた高温硬さおよび耐熱性を硬質被覆層に長期に亘って付与できず、工具寿命短命の原因となり、一方その層厚が６μｍを越えると、チッピングが発生し易くなることから、その層厚を２〜６μｍと定めた。
【００１１】
（ｂ）上部層の薄層Ａの組成式
上部層の薄層Ａの（Ｔｉ，Ａｌ，Ｔａ）ＮにおけるＴａ成分は、上記の通りその含有割合をできるだけ高くして、被削材反応性抑制効果を一段と向上させ、もって高熱発生を伴う高反応性被削材の高速歯切加工での反応摩耗低減を図る目的で含有するものであり、したがってＢ値が０．５０未満では所望のすぐれた被削材反応性抑制効果を確保することができず、一方Ｂ値が０．７０を越えると、相対的にＴｉ成分の含有割合が少なくなり過ぎて、層自体が具備すべき高温強度を確保することができなくなることから、Ｂ値を０．５０〜０．７０と定めた。
また、Ａｌの割合を示すＡ値がＴｉとＴａとの合量に占める割合で、０．０１未満では、最低限の高温硬さおよび耐熱性を確保することができず、摩耗促進の原因となり、一方同Ａ値が０．１０を超えると、高温強度が低下するようになり、チッピング発生の原因となることから、Ａ値を０．０１〜０．１０と定めた。
【００１２】
（ｃ）上部層の薄層Ｂの組成式
上部層の薄層Ｂにおいては、上記薄層Ａに比してＴａ成分の含有割合を相対的に低くし、かつＡｌ成分の含有割合を相対的に高く維持することで、前記薄層Ａに不足する高温硬さおよび耐熱性を具備せしめ、隣接する薄層Ａの高温硬さおよび耐熱性不足を補強し、もって、前記薄層Ａの有するすぐれた被削材反応性抑制効果と、前記薄層Ｂの有する相対的に高い高温硬さおよび耐熱性を具備した上部層を形成するものであるが、組成式におけるＡｌの含有割合を示すＣ値が０．３０未満になると、所定の高温硬さおよび耐熱性を確保することができず、摩耗進行が促進するようになり、一方同Ｃ値が０．４５を越えると、上部層全体の高温強度低下は避けられず、チッピング発生の原因となることから、Ｃ値を０．３０〜０．４５と定めた。
また、Ｔａの割合を示すＤ値がＴｉとＡｌとの合量に占める割合で、０．２０未満では、上部層全体の被削材反応性抑制効果の低下が避けられず、一方同Ｄ値が０．３５を超えると、上部層全体の高温強度が急激に低下するようになることから、Ｄ値を０．２０〜０．３５と定めた。
【００１３】
（ｄ）上部層の薄層Ａと薄層Ｂの層厚
それぞれの層厚が５ｎｍ未満ではそれぞれの薄層を上記の組成で明確に形成することが困難であり、この結果上部層に所望のすぐれた被削材反応性抑制効果、さらに所定の高温硬さと耐熱性を確保することができなくなり、またそれぞれの層厚が２０ｎｍを越えるとそれぞれの薄層がもつ欠点、すなわち薄層Ａであれば高温硬さと耐熱性不足、薄層Ｂであれば被削材反応性抑制効果不足が層内に局部的に現れ、これが原因でチッピングが発生し易くなったり、摩耗進行が促進するようになることから、それぞれの層厚を５〜２０ｎｍと定めた。
【００１４】
（ｅ）上部層の層厚
その層厚が０．５μｍ未満では、自身のもつすぐれた被削材反応性抑制効果および所定の高温硬さと耐熱性を硬質被覆層に長期に亘って付与できず、工具寿命短命の原因となり、一方その層厚が１．５μｍを越えると、チッピングが発生し易くなることから、その層厚を０．５〜１．５μｍと定めた。
【発明の効果】
【００１５】
この発明の被覆超硬歯切工具は、硬質被覆層が（Ｔｉ，Ａｌ，Ｔａ）Ｎ層からなるが、硬質被覆層の上部層を薄層Ａと薄層Ｂの交互積層構造とすることによって、所定の高温硬さと耐熱性を保持した状態で、すぐれた被削材反応性抑制効果を具備せしめ、同単一相構造の下部層が相対的にすぐれた高温硬さと耐熱性を有することから、特にＴｉ合金や高Ｓｉ含有Ａｌ合金、さらにステンレス鋼などのきわめて反応性の高い被削材の高い発熱を伴う高速歯切加工でも、前記硬質被覆層の反応摩耗が著しく抑制されるようになり、すぐれた耐摩耗性を長期に亘って発揮するものである。
【発明を実施するための最良の形態】
【００１６】
つぎに、この発明の被覆超硬歯切工具を実施例により具体的に説明する。
【００１７】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃr3  Ｃ2 粉末、ＴｉＮ粉末、ＴａＮ粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結して、直径：８５ｍｍ×長さ：１２５ｍｍの超硬合金製丸棒素材を形成し、この素材から機械加工にて、外径：８０ｍｍ×長さ：１２０ｍｍの全体寸法をもち、２条右捩れ×１６溝の形状をもった図３に示されるソリッドホブ型の超硬歯切基体Ａ〜Ｊをそれぞれ製造した。
【００１８】
（ａ）ついで、上記の超硬歯切基体Ａ〜Ｊのそれぞれを、アセトン中で超音波洗浄し、乾燥した状態で、図１に示されるアークイオンプレーティング装置内の回転テーブル上の中心軸から半径方向に所定距離離れた位置に外周部にそって装着し、一方側のカソード電極（蒸発源）として、それぞれ表２に示される目標組成に対応した成分組成をもった上部層の薄層Ａ形成用Ｔｉ−Ａｌ−Ｔａ合金、他方側のカソード電極（蒸発源）として、同じくそれぞれ表２に示される目標組成に対応した成分組成をもった上部層の薄層Ｂ形成用Ｔｉ−Ａｌ−Ｔａ合金を前記回転テーブルを挟んで対向配置し、また前記両Ｔｉ−Ａｌ−Ｔａ合金から９０度ずれた位置に前記回転テーブルに沿ってカソード電極（蒸発源）として下部層形成用Ｔｉ−Ａｌ−Ｔａ合金を装着し、
（ｂ）まず、装置内を排気して０．１Ｐａ以下の真空に保持しながら、ヒーターで装置内を５００℃に加熱した後、前記回転テーブル上で自転しながら回転する超硬歯切基体に−１０００Ｖの直流バイアス電圧を印加し、かつ前記下部層形成用Ｔｉ−Ａｌ−Ｔａ合金とアノード電極との間に１００Ａの電流を流してアーク放電を発生させ、もって超硬歯切基体表面を前記Ｔｉ−Ａｌ−Ｔａ合金によってボンバード洗浄し、
（ｃ）装置内に反応ガスとして窒素ガスを導入して３Ｐａの反応雰囲気とすると共に、前記回転テーブル上で自転しながら回転する超硬歯切基体に−１００Ｖの直流バイアス電圧を印加し、かつ前記下部層形成用Ｔｉ−Ａｌ−Ｔａ合金とアノード電極との間に１００Ａの電流を流してアーク放電を発生させ、もって前記超硬歯切基体の表面に、表２に示される目標組成および目標層厚の単一相構造を有する（Ｔｉ，Ａｌ，Ｔａ）Ｎ層を硬質被覆層の下部層として蒸着形成し、
（ｄ）ついで、装置内に反応ガスとして窒素ガスを導入して２Ｐａの反応雰囲気とすると共に、前記回転テーブル上で自転しながら回転する超硬歯切基体に−１００Ｖの直流バイアス電圧を印加した状態で、前記薄層Ａ形成用Ｔｉ−Ａｌ−Ｔａ合金のカソード電極とアノード電極との間に５０〜２００Ａの範囲内の所定の電流を流してアーク放電を発生させて、前記超硬歯切基体の表面に所定層厚の薄層Ａを形成し、前記薄層Ａ形成後、アーク放電を停止し、代って前記薄層Ｂ形成用Ｔｉ−Ａｌ−Ｔａ合金のカソード電極とアノード電極間に同じく５０〜２００Ａの範囲内の所定の電流を流してアーク放電を発生させて、所定層厚の薄層Ｂを形成した後、アーク放電を停止し（この場合薄層Ｂの形成から開始してもよい）、再び前記薄層Ａ形成用Ｔｉ−Ａｌ−Ｔａ合金のカソード電極とアノード電極間のアーク放電による薄層Ａの形成と、前記薄層Ｂ形成用Ｔｉ−Ａｌ−Ｔａ合金のカソード電極とアノード電極間のアーク放電による薄層Ｂの形成を交互に繰り返し行い、もって前記超硬歯切基体の表面に、層厚方向に沿って表２に示される目標組成および一層目標層厚の薄層Ａと薄層Ｂの交互積層からなる上部層を同じく表２に示される全体目標層厚で蒸着形成することにより、本発明被覆超硬歯切工具１〜１０をそれぞれ製造した。
【００１９】
また、比較の目的で、上記の超硬歯切基体Ａ〜Ｊを、アセトン中で超音波洗浄し、乾燥した状態で、それぞれ図２に示されるアークイオンプレーティング装置に装入し、カソード電極（蒸発源）として、それぞれ表３に示される目標組成に対応した成分組成をもったＴｉ−Ａｌ−Ｔａ合金を装着し、まず、装置内を排気して０．１Ｐａ以下の真空に保持しながら、ヒーターで装置内を５００℃に加熱した後、前記超硬歯切基体に−１０００Ｖの直流バイアス電圧を印加し、かつカソード電極の前記Ｔｉ−Ａｌ−Ｔａ合金とアノード電極との間に１００Ａの電流を流してアーク放電を発生させ、もって超硬歯切基体表面を前記Ｔｉ−Ａｌ−Ｔａ合金でボンバード洗浄し、ついで装置内に反応ガスとして窒素ガスを導入して３Ｐａの反応雰囲気とすると共に、前記超硬歯切基体に印加するバイアス電圧を−１００Ｖに下げて、前記Ｔｉ−Ａｌ−Ｔａ合金のカソード電極とアノード電極との間にアーク放電を発生させ、もって前記超硬歯切基体の表面に、表３に示される目標組成および目標層厚の単一相構造を有する（Ｔｉ，Ａｌ，Ｔａ）Ｎ層からなる硬質被覆層を蒸着形成することにより、比較被覆超硬歯切工具１〜１０をそれぞれ製造した。
【００２０】
つぎに、上記の本発明被覆超硬歯切工具１〜１０および比較被覆超硬歯切工具１〜１０のそれぞれについて、
（ａ）材質がＪＩＳ・ＡＣ９Ｂ（組成、質量％で、Ａｌ−１９％Ｓｉ−１％Ｃｕ−１％Ｍｇ−１％Ｎｉ）であり、
モジュール：１．５、圧力角：１４．５度、歯数：２７、ねじれ角：２５度右捩れ、歯幅：２０ｍｍの寸法および形状をもった歯車の加工を、
切削速度（回転速度）：  ５００ｍ／ｍｉｎ、
送り：  １．５ｍｍ／ｒｅｖ、
加工形態：クライム、シフトなし、ドライ（エアーブロー）、
の条件（歯切条件Ａ）で高速歯切加工（上記ＪＩＳ・ＡＣ９ＢのＡｌ合金の歯車の加工の場合の切削速度は通常  ３５０ｍ／ｍｉｎ）を行い、また、
（ｂ）材質がＪＩＳ・ＳＵＳ３０３であり、
モジュール：１．５、圧力角：１４．５度、歯数：２９、ねじれ角：３０度右捩れ、歯幅：２２．５ｍｍの寸法および形状をもった歯車の加工を、
切削速度（回転速度）：  ４５０ｍ／ｍｉｎ、
送り：  １．２ｍｍ／ｒｅｖ、
加工形態：クライム、シフトなし、ドライ（エアーブロー）、
の条件（歯切条件Ｂ）で高速歯切加工（上記材質ＪＩＳ・ＳＵＳ３０３の歯車の加工の場合の切削速度は通常  ３５０ｍ／ｍｉｎ）を行い、
上記（ａ）、（ｂ）の高速歯切加工において、逃げ面摩耗幅が  ０．１ｍｍに至るまでの歯車加工数を測定した。
この測定結果を表２、３にそれぞれに示した。
【００２１】
【表１】
0004720990.tif 000002
【００２２】
【表２】
0004720990.tif 000003
【００２３】
【表３】
0004720990.tif 000004
【００２４】
この結果得られた本発明被覆超硬歯切工具１〜１０の（Ｔｉ，Ａｌ，Ｔａ）Ｎからなる硬質被覆層を構成する上部層の薄層Ａおよび薄層Ｂ、さらに同下部層の組成、並びに比較被覆超硬歯切工具１〜１０の（Ｔｉ，Ａｌ，Ｔａ）Ｎからなる硬質被覆層の組成を、透過型電子顕微鏡を用いてのエネルギー分散型Ｘ線分析法により測定したところ、それぞれ目標組成と実質的に同じ組成を示した。
また、上記の硬質被覆層の構成層の平均層厚を透過型電子顕微鏡を用いて断面測定したところ、いずれも目標層厚と実質的に同じ平均値（５ヶ所の平均値）を示した。
【００２５】
表２、３に示される結果から、本発明被覆超硬歯切工具は、いずれも硬質被覆層がそれぞれ組成の異なる、（Ｔｉ，Ａｌ，Ｔａ）Ｎからなる単一相構造の下部層と、層厚がそれぞれ５〜２０ｎｍの薄層Ａと薄層Ｂの交互積層構造を有する上部層で構成され、前記下部層がすぐれた高温硬さ、さらに前記上部層がすぐれた被削材反応性抑制効果を有し、硬質被覆層はこれらのすぐれた特性を兼ね備えたものとなるので、特にＴｉ合金や高Ｓｉ含有Ａｌ合金、さらにステンレス鋼などのきわめて反応性の高い被削材の高い発熱を伴う高速歯切加工に用いた場合にも、合金鋼製歯車の歯切加工を、高い発熱を伴う高速歯切加工条件で行なった場合にも、前記硬質被覆層と高反応性被削材との間で反応摩耗が著しく抑制された状態で歯切加工が行われるので、すぐれた耐摩耗性を発揮するのに対して、硬質被覆層が単一相構造の（Ｔｉ，Ａｌ，Ｔａ）Ｎ層からなる比較被覆超硬歯切工具は、前記高反応性被削材の高速歯切加工では、特に前記硬質被覆層と高反応性被削材との間の反応摩耗が著しく、この結果比較的短時間で使用寿命に至ることが明らかである。
上述のように、この発明の表面被覆超硬合金製歯切工具（本発明被覆超硬歯切工具）は、各種の炭素鋼や低合金鋼、さらに普通鋳鉄などの通常の条件での歯切加工は勿論のこと、特に上記の高反応性被削材の高熱発生を伴う高速歯切加工条件で行なった場合にも、硬質被覆層がすぐれた耐摩耗性を発揮し、長期に亘ってすぐれた性能を示すものであるから、歯切加工装置の高性能化、並びに歯切加工の省力化および省エネ化、さらに低コスト化に十分満足に対応できるものである。
【図面の簡単な説明】
【００２６】
【図１】この発明の被覆超硬歯切工具を構成する硬質被覆層を形成するのに用いたアークイオンプレーティング装置を示し、（ａ）は概略平面図、（ｂ）は概略正面図である。
【図２】通常のアークイオンプレーティング装置の概略説明図である。
【図３】超硬歯切工具（ソリッドホブ）の概略斜視図である。
【図１】
0004720990.tif 000005
【図２】
0004720990.tif 000006
【図３】
0004720990.tif 000007